Vitrage feuilleté bombé, notamment pour pare-brise de véhicule automobile, comprenant une première feuille de verre (1) disposée du côté convexe du vitrage et liée adhésivement au moyen d’un intercalaire de feuilletage (4) à une deuxième feuille de verre (2) disposée du côté concave du vitrage, ladite première feuille de verre (1) comprenant une face (12) dite face 2 tournée vers ledit intercalaire de feuilletage et ladite deuxième feuille de verre (2) comprenant une face (22) dite face 4 opposée audit intercalaire de feuilletage, dans lequel ladite face 2 (12) ou ladite face 4 (22) comprend une zone recouverte d’une couche d’émail (3), dite zone émaillée (32, 34), qui comprend une première zone (32) ayant la forme d’une bande périphérique et une deuxième zone (34) ménageant au moins une fenêtre de transmission (36), le coefficient de dilatation thermique linéaire entre 20 et 300°C de la couche d’émail dans ladite deuxième zone (34) étant compris dans un domaine allant de 10,5.10 -6 /K à 12,5.10 -6 /K. Vitrage selon la revendication précédente, tel que la couche d’émail (3) est noire et opaque, sa clarté L* mesurée en réflexion côté verre étant de préférence inférieure à 10. Vitrage selon l’une des revendications précédentes, dans lequel la deuxième zone (34) représente entre 1 et 10%, notamment entre 2 et 5%, de la surface de la face 2 (12) ou de la face 4 (22). Vitrage selon l’une des revendications précédentes, dans lequel la surface de la fenêtre de transmission (36), ou les cas échéant la somme des surfaces de chaque fenêtre de transmission (36) est comprise entre 5 et 300 cm², notamment entre 10 et 250 cm². Vitrage selon l’une des revendications précédentes, dans lequel le coefficient de dilatation thermique linéaire entre 20 et 300°C de la couche d’émail (3) dans la deuxième zone (34) est compris dans un domaine allant de 11,0.10 -6 /K à 12,0.10 -6 /K. Vitrage selon l’une des revendications précédentes, dans lequel le coefficient de dilatation thermique linéaire entre 20 et 300°C de la couche d’émail (3) dans la première zone (32) est inférieur au coefficient de dilatation thermique linéaire entre 20 et 300°C de la couche d’émail (3) dans la deuxième zone (34). Vitrage selon la revendication précédente, dans lequel le coefficient de dilatation thermique linéaire entre 20 et 300°C de la couche d’émail (3) dans la première zone (32) est inférieur à 10,0.10 -6 /K. Vitrage selon l’une des revendications 1 à 5, dans lequel la couche d’émail (3) présente le même coefficient de dilatation thermique linéaire entre 20 et 300°C dans toute la zone émaillée (32, 34). Vitrage selon l’une des revendications précédentes, comprenant en outre au moins un capteur (5) disposé en regard de la ou de chaque fenêtre de transmission (36). Procédé d’obtention d’un vitrage feuilleté bombé selon l’une des revendications précédentes, comprenant les étapes suivantes : - fourniture d’une première feuille de verre (1) et d’une deuxième feuille de verre (2) - dépôt, sur une zone, dite zone émaillée (32, 34), d’une face (12) dite face 2 de la première feuille de verre ou d’une face (22) dite face 4 de la deuxième feuille de verre, d’une couche d’émail, ladite zone émaillée comprenant une première zone (32) ayant la forme d’une bande périphérique et au moins une deuxième zone (34) ménageant au moins une fenêtre de transmission (36), puis - bombage des première (1) et deuxième (2) feuilles de verre, de sorte à ce que la zone émaillée se trouve du côté concave de la feuille de verre qui la porte, puis - feuilletage de la première (1) et de la deuxième (2) feuille de verre au moyen d’un intercalaire de feuilletage (4) de sorte à ce que la deuxième feuille de verre (2) se trouve du côté concave du vitrage, à ce que la face 2 (12) soit tournée vers ledit intercalaire de feuilletage (4) et à ce que la face 4 (22) soit opposée audit intercalaire de feuilletage (4). Procédé selon la revendication précédente, dans lequel la couche d’émail est déposée par sérigraphie et/ou par impression numérique.